(57)【要約】【課題】インク保存安定性に優れたインクジェット用インクを提供すること。このインクジェット用インクを利用した、インクジェット用インクセット、インクジェット用インクタンク、インクジェット記録方法、及びインクジェット記録装置を提供すること。インク保存安定性に優れるか否かを判定することが可能なインクジェット用インクの検査方法を提供すること。【解決手段】水、水溶性有機溶媒、顔料、及び前記顔料を分散させるための重量平均分子量８００以上の高分子分散剤を含み、且つ、式（１）：（遠心処理（遠心処理条件：遠心加速度９０００ｇ×３０ｍｉｎ）後の沈降物を除いたインク中における前記顔料に対する前記高分子分散剤の比率）／（前記遠心処理前のインク中における前記顔料に対する前記高分子分散剤の比率）で示される特性値が１．０〜１．５であることを特徴とするインクジェット用インク。また、上記式（１）で示される特性値を求めるインク検査工程を、有することを特徴とするインクジェット用インクの検査方法。【選択図】        なし【特許請求の範囲】
【請求項１】
水、水溶性有機溶媒、顔料、及び前記顔料を分散させるための重量平均分子量８００以上の高分子分散剤を含み、
且つ、式（１）：（遠心処理（遠心処理条件：遠心加速度９０００ｇ×３０ｍｉｎ）後の沈降物を除いたインク中における前記顔料に対する前記高分子分散剤の比率）／（前記遠心処理前のインク中における前記顔料に対する前記高分子分散剤の比率）で示される特性値が１．０〜１．５であることを特徴とするインクジェット用インク。
【請求項２】
式（２）：（遠心処理（遠心処理条件：遠心加速度９０００ｇ×３０ｍｉｎ）後の沈降物を除いたインク中における固形分比率）／（前記遠心処理前のインク中における固形分比率）で示される特性値が０．８〜１であることを特徴とする請求項１に記載のインクジェット用インク。
【請求項３】
前記顔料の平均体積分散粒径は、１０〜３００ｎｍであることを特徴とする請求項１に記載のインクジェット用インク。
【請求項４】
前記顔料は、カーボンブラック、フタロシアニン、及びキナクリドン顔料から選ばれる少なくとも１種であることを特徴とする請求項１に記載のインクジェット用インク。
【請求項５】
前記高分子分散剤は、疎水基と親水基とを含むことを特徴とする請求項１に記載のインクジェット用インク。
【請求項６】
前記親水基は、ノニオン性官能基を含むことを特徴とする請求項５に記載のインクジェット用インク。
【請求項７】
インクの粘度が５ｍＰａ・ｓ以上であり、且つ前記式（１）で示される特性値が１．０〜１．４であることを特徴とする請求項１に記載の水性インクジェット用インク。
【請求項８】
請求項１〜７のいずれか１項に記載のインクジェット用インクと、
前記インクの成分を凝集又は不溶化させる作用を有する凝集剤、水溶性有機溶媒、及び水を含有する処理液と、
を有することを特徴とするインクジェット用インクセット。
【請求項９】
請求項１〜７のいずれか１に記載のインクジェット用インク、又は請求項８に記載のインクジェット用インクセットを収納したことを特徴とするインクジェット用インクタンク。
【請求項１０】
請求項１〜７のいずれか１に記載のインクジェット用インク、又は請求項８に記載のインクジェット用インクセットを用い、各液体を記録媒体に吐出して画像を形成することを特徴とするインクジェット記録方法。
【請求項１１】
前記インクジェット用インク、又は前記インクジェット用インクセットを収納したインクジェット用インクタンクから供給された各液体を、記録媒体上に吐出することを特徴とする請求項１０に記載のインクジェット記録方法。
【請求項１２】
請求項１〜７のいずれか１に記載のインクジェット用インク、又は請求項８に記載のインクジェット用インクセットを用い、各液体を記録媒体に吐出するための記録ヘッドを備えたことを特徴とするインクジェット記録装置。
【請求項１３】
前記インクジェット用インク、又は前記インクジェット用インクセットを収納し、前記記録ヘッドへ各液体を供給するためのインクジェット用インクタンクを、さらに備えることを特徴とする請求項１２に記載のインクジェット記録装置。
【請求項１４】
式（１）：（遠心処理（遠心処理条件：遠心加速度９０００ｇ×３０ｍｉｎ）後の沈降物を除いたインク中における前記顔料に対する前記高分子分散剤の比率）／（前記遠心処理前のインク中における前記顔料に対する前記高分子分散剤の比率）で示される特性値を求めるインク検査工程を、有することを特徴とするインクジェット用インクの検査方法。
【発明の詳細な説明】
【技術分野】
【０００１】
本発明は、インクジェット用インク、インクジェット用インクセット、インクジェット用インクタンク、インクジェット記録方法、インクジェット記録装置、及びインクジェット用インクの検査方法に関するものである。
【背景技術】
【０００２】
ノズル、スリット、多孔質フィルム等により形成されるインク吐出口からインクを吐出するインクジェット方式は、小型で安価である等の理由から多くのプリンターに用いられている。これらインクジェット方式の中でも、圧電素子の変形を利用しインクを吐出させるピエゾインクジェット方式、及び、熱エネルギーによるインクの沸騰現象を利用しインクを吐出する熱インクジェット方式は高解像度、高速印字性に優れるという特徴を有する。
【０００３】
このインクジェット方式に用いられるインクのうち、主に顔料を色材として用いたインクジェットインクの場合、長期保管した場合において、色材の沈降、さらに凝集といったインク変化をひきおこしやすく、インク保存安定性に劣るという問題がある。
【０００４】
このような問題を改善するために、特開平１０−２３７３６８号には、顔料の分散安定性を目的として、水性液体中にカーボンブラック及び樹脂を分散もしくは溶解して分散液を調整し、カーボンブラックに樹脂を吸着させた後、２５０００〜８００００ｇの遠心加速度による遠心分離を行い，樹脂を吸着させたカーボンブラックを沈降させ、カーボンブラックに吸着していない樹脂を除くことを特徴とするインクジェットインキの製造方法が提案されている。
【０００５】
また、特開平１１−３０２５８６号には、顔料の分散安定性を向上させ、吐出不良を改善する目的で、顔料をスチレン−（メタ）アクリル酸系水溶性樹脂により分散してなる顔料分散液を含有したインクジェットインクにおいて、顔料分散液が、顔料１に対して、水溶性樹脂を０．３部以上含み、遊離した水溶性樹脂の量が、顔料分散液中で４％以下であることを特徴とするインクジェット記録用インクが提案されている。
【０００６】
しかしながら、未だ十分ではなく、改善が望まれているのが現状である。
【特許文献１】特開平１０−２３７３６８
【特許文献２】特開平１１−３０２５８６号
【発明の開示】
【発明が解決しようとする課題】
【０００７】
本発明は、前記従来における諸問題を解決し、以下の目的を達成することを課題とする。即ち、本発明は、インク保存安定性に優れたインクジェット用インクを提供することを目的としている。そして、本発明は、このインクジェット用インクを利用した、インクジェット用インクセット、インクジェット用インクタンク、インクジェット記録方法、及びインクジェット記録装置を提供することも目的とする。
【０００８】
また、本発明は、インク保存安定性に優れるか否かを判定することが可能なインクジェット用インクの検査方法を提供することも目的としている。
【課題を解決するための手段】
【０００９】
上記課題は、以下の手段により解決される。
即ち、本発明のインクジェット用インクは、水、水溶性有機溶媒、顔料、及び前記顔料を分散させるための重量平均分子量８００以上の高分子分散剤を含み、
且つ、式（１）：（遠心処理（遠心処理条件：遠心加速度９０００ｇ×３０ｍｉｎ）後の沈降物を除いたインク中における前記顔料に対する前記高分子分散剤の比率）／（前記遠心処理前のインク中における前記顔料に対する前記高分子分散剤の比率）で示される特性値が１．０〜１．５であることを特徴としている。
【００１０】
本発明のインクジェット用インクにおいて、式（２）：（遠心処理（遠心処理条件：遠心加速度９０００ｇ×３０ｍｉｎ）後の沈降物を除いたインク中における固形分比率）／（前記遠心処理前のインク中における固形分比率）で示される特性値が０．８〜１であることが好適である。
【００１１】
本発明のインクジェット用インクにおいて、前記顔料の平均体積分散粒径が１０〜３００ｎｍであることが好適である。
【００１２】
本発明のインクジェット用インクにおいて、前記顔料は、カーボンブラック、フタロシアニン、及びキナクリドン顔料から選ばれた少なくとも１種であることが好適である。
【００１３】
本発明のインクジェット用インクにおいて、前記高分子分散剤は、疎水基と親水基とを含むことが好適である。また、前記親水基は、ノニオン性官能基を含むことが好適である。
【００１４】
本発明のインクジェット用インクにおいて、インクの粘度が５ｍＰａ・ｓ以上であり、且つ前記式（１）で示される特性値が１．０〜１．４であることが好適である。
【００１５】
また、本発明のインクジェット用インクセットは、
上記本発明のインクジェット用インクと、
前記インクの成分を凝集又は不溶化させる作用を有する凝集剤、水溶性有機溶媒、及び水を含有する処理液と、
を有することを特徴としている。
【００１６】
また、本発明のインクジェット用インクタンクは、上記本発明のインクジェット用インク、又は上記本発明のインクジェット用インクセットを収納したことを特徴としている。
【００１７】
また、本発明のインクジェット記録方法は、上記本発明のインクジェット用インク、又は上記本発明のインクジェット用インクセットを用い、各液体を記録媒体に吐出して画像を形成することを特徴としている。
【００１８】
本発明のインクジェット記録方法において、前記インクジェット用インク、又は前記インクジェット用インクセットを収納したインクジェット用インクタンクから供給された各液体を、記録媒体上に吐出してもよい。
【００１９】
また、本発明のインクジェット記録装置は、上記本発明のインクジェット用インク、又は上記本発明のインクジェット用インクセットを用い、各液体を記録媒体に吐出するための記録ヘッドを備えたことを特徴としている。
【００２０】
本発明のインクジェット記録装置において、前記インクジェット用インク、又は前記インクジェット用インクセットを収納し、前記記録ヘッドへ各液体を供給するためのインクジェット用インクタンクを、さらに備えることができる。
【００２１】
また、本発明のインクジェット用インクの検査方法は、式（１）：（遠心処理（遠心処理条件：遠心加速度９０００ｇ×３０ｍｉｎ）後の沈降物を除いたインク中における前記顔料に対する前記高分子分散剤の比率）／（前記遠心処理前のインク中における前記顔料に対する前記高分子分散剤の比率）で示される特性値を求めるインク検査工程を、有することを特徴としている。
【発明の効果】
【００２２】
本発明によれば、インク保存安定性に優れたインクジェット用インクを提供することができる。そして、このインクジェット用インクを利用した、インクジェット用インクセット、インクジェット用インクタンク、インクジェット記録方法、及びインクジェット記録装置を提供することもできる。
【００２３】
また、本発明によれば、インク保存安定性に優れるか否かを判定することが可能なインクジェット用インクの検査方法を提供することもできる。
【発明を実施するための最良の形態】
【００２４】
以下、本発明について詳細に説明する。
【００２５】
（インクジェット用インク）
本発明のインクジェット用インクは、水、水溶性有機溶媒、顔料、及び前記顔料を分散させるための重量平均分子量８００以上の高分子分散剤を含んでいる。また、必要に応じて、その他、添加剤を含んでいてもよい。
【００２６】
そして、式（１）：（遠心処理（遠心処理条件：遠心加速度９０００ｇ×３０ｍｉｎ）後の沈降物を除いたインク中における顔料に対する高分子分散剤の比率）／（遠心処理前のインク中における顔料に対する高分子分散剤の比率）で示される特性値が１．０〜１．５である。
【００２７】
式（１）で示される特性値は、遠心処理前後による、分散している顔料に対する高分子分散剤の比率（高分子分散剤／顔料）の変化を示し、インク中での顔料分散粒径のバラツキ（顔料粒子の分散状態のバラツキ）、高分子分散剤吸着量のバラツキ、顔料と高分子分散剤との吸着力などの組み合わさった総合的な特性値である。なお、顔料に対する高分子分散剤の比率（高分子分散剤／顔料）は、質量比である。
【００２８】
分散している顔料に対する高分子分散剤の比率が遠心処理前後で変わらない、即ち式（１）で示される特性値が１であることが理想的ではあるが、上述のように、顔料分散粒径のバラツキ、高分子分散剤吸着量のバラツキ、顔料と高分子分散剤との吸着力などにより、実際は顔料が高分子分散剤に比べてより多く沈降し、遠心処理後の液中の高分子分散剤比率が高くなる。
【００２９】
つまり、インクの遠心処理前後において、顔料に対する高分子分散剤の比率の差が大きいことは、１）顔料粒子に付着している高分子分散剤量の分布が広く、高分子分散剤の付着率が低い顔料粒子ほど、粒子径が大きく沈降しやすい、２）粒子径が同じでも高分子分散剤の少ない分、比重が重いもしくは分散性が悪く沈降しやすい、３）顔料と高分子分散剤との間の吸着力が弱く、遠心力により顔料と高分子分散剤とが離れて、顔料が分散しなくなるため沈降する、ことを示している。
【００３０】
本発明の場合、式（１）で示される特性値が１．５以下の場合、顔料分散径のバラツキや高分子分散剤吸着量のバラツキが小さく、かつ顔料と樹脂との吸着力も高いと考えられ、インクの保存安定性に優れる。一方、式（１）で示される特性値が１．５を越える場合、インク中での顔料分散粒径のバラツキ、高分子分散剤吸着量のバラツキ、顔料と高分子分散剤との吸着力が弱いと考えられ、顔料分散状態が外的要因（例えば、温度変化等）に対し変化しやすく、インクの保存安定性が低くなる。
【００３１】
上記観点から、式（１）で示される特性値は、１〜１．５であるが、低いほど好ましく、好ましくは１〜１．３、より好ましくは１〜１．２である。特に、インクの粘度が５ｍＰａ・ｓ以上（好ましく５〜１５ｍＰａ・ｓ）と高い場合、前記式（１）で示される特性値が１．０〜１．４であるが好ましい。これは、インク粘度が高い（すなわち溶媒粘度も高い）ほど、粘度因子により、粒子は沈降しにくくなり、前記式（１）で同じ特性値を示した場合、インク粘度の高いインクの方が、インク中での顔料分散粒径のバラツキ、高分子分散剤吸着量のバラツキが大きかったり、顔料と高分子分散剤との吸着力が弱いと推測され、本質的にインクの分散としては不安定にあると推測されるためである。
【００３２】
ここで、式（１）で示される特性値を求め方は、以下の通りである。サンプルとなるインクを所定量（１ｇ）採取し、顔料に対する高分子分散剤の比率（高分子分散剤／顔料）を求める。顔料に対する高分子分散剤の比率は、インクを加熱乾燥（２５０℃）して液体成分を除去した後、得られた固形分について、熱重量分析を行い、分散剤に相当する揮発（又は分解）温度での重量減少分と、残留顔料に相当する重量分（又は顔料分解温度に相当する温度での重量減少分）により算出する。
【００３３】
次に、同じインクから、所定量（２５０ｇ）採取し、遠心処理条件：遠心加速度９０００ｇ×３０ｍｉｎで遠心処理を施した後、上澄み液を所定量（２３０ｇ）採取し、顔料に対する高分子分散剤の比率（高分子分散剤／顔料）を、上記同様に算出する。
【００３４】
そして、遠心処理前後の顔料に対する高分子分散剤の比率を、式（１）に代入することで、上記特性値が求められる。なお、これら操作は、常温常湿（２０℃、４０％ＲＨ）の環境下で行ったものである。
【００３５】
上記式（１）で示される特性値を上記範囲とするには、例えば、次に示す形態が挙げられる。i）高分子分散剤の分子量分布を狭くする。ii）高分子分散剤の疎水基ユニット／
親水基ユニットの配列のバラツキをできるだけ小さくする（すなわち交互共重合体／ブロック共重合体／グラフト共重合体等がランダム共重合体より望ましい）。iii）顔料一次粒子について、分級精度を高める、あるいは顔料合成の際に残留する原料および中間体を極力抑制し、また構造異性体比率をコントロールする、顔料を精製し不純物量を減少させることにより、粒径のバラツキを抑制する。iv）分散液調製の際、顔料と高分子分散剤を良くなじませるために、調製補助剤を用いる（調整補助剤は分散液調整後除去）。v）顔料分散液調製の段階で、遠心分離操作を行い、粒径の大きい分散粒子を前もって除去する。
【００３６】
また、インクの保存安定性を向上させるためには、上記式（１）で示される特性値を上記範囲にすると共に、式（２）：（遠心処理（遠心処理条件：遠心加速度９０００ｇ×３０ｍｉｎ）後の沈降物を除いたインク中における固形分比率）／（遠心処理前のインク中における固形分比率）で示される特性値を０．８〜１（好ましくは０．９〜１）とすることがよい。
【００３７】
上記式（２）で示される特性値は、インク中に分散している顔料の粒径分布が小さく、顔料凝集により発生する粗大粒子が少ないことを示し、これを上記範囲とすることで、よりインクの保存安定性を向上させることができる。
【００３８】
ここで、式（２）で示される特性値を求め方は、以下の通りである。サンプルとなるインクを所定量（１０ｇ）採取し、固形分比率を求める。固形分比率は、インクを２５０℃で乾燥させたのち、重量を測定し、［乾燥後の重量／インク重量（１０ｇ）］＊１００により算出する。
【００３９】
次に、同じインクから、所定量（２５０ｇ）採取し、遠心処理条件：遠心加速度９０００ｇ×３０ｍｉｎで遠心処理を施した後、上澄み液を所定量（２３０ｇ）採取し、固形分比率を、上記同様に算出する。
【００４０】
そして、遠心処理前後の固形分比率を、式（２）に代入することで、上記特性値が求められる。なお、これら操作は、常温常湿（２０℃、４０％ＲＨ）の環境下で行ったものである。
【００４１】
上記式（２）で示される特性値を上記範囲とするには、例えば、次に示す形態が挙げられる。i）高分子分散剤の分子量分布を狭くする。ii）高分子分散剤の疎水基ユニット／親水基ユニットの配列のバラツキをできるだけ小さくする（すなわち交互共重合体／ブロック共重合体／グラフト共重合体等がランダム共重合体より望ましい）。ii）分散液調製の際、顔料と高分子分散剤を良くなじませるために、調製補助剤を用いる（調整補助剤は分散液調整後除去）。iv）顔料分散液調製の段階で、遠心分離操作を行い、粒径の大きい分散粒子を前もって除去する。
【００４２】
以下、インクの各成分について詳細に説明する。まず、顔料について説明する。
【００４３】
顔料は、非自己分散性のものであり、高分子分散剤によりインク中に分散されるものである。顔料は、有機顔料、無機顔料のいずれも使用でき、黒色顔料ではネスブラック、ランプブラック、アセチレンブラック、チャンネルブラック等のカーボンブラック顔料等が挙げられる。黒色とシアン、マゼンタ、イエローの３原色顔料のほか、赤、緑、青、茶、白等の特定色顔料や、金、銀色等の金属光沢顔料、無色又は淡色の体質顔料、プラスチックピグメント等を使用しても良い。また、本発明のために、新規に合成した顔料でも構わない。更に、シリカ、アルミナ、又は、ポリマービード等をコアとして、その表面に染料又は顔料を固着させた粒子、染料の不溶レーキ化物、着色エマルション、着色ラテックス等を顔料として使用することも可能である。
【００４４】
例えば、顔料としては、亜鉛華、チタン白、酸化クロム、酸化鉄、アルミナホワイト、カドミウム黄、硫化亜鉛、ジンククロメート、黄鉛、硫酸バリウム、塩基性硫酸鉛、炭酸カルシウム、鉛白、群青、珪酸カルシウム、マンガン紫、コバルト紫、紺青、カーボンブラック等の無機顔料、マダレーキ、コチニールレーキ、ナフトールグリーンＢ、ナフトールグリーンＹ、ナフトールエローＳ、パーマネントレッド４Ｒ、ハンザエルー、ベンジジンエロー、リソールレッド、レーキレッドＣ、レーキレッドＤ、ブリリアントカーミン６Ｂ、ボルドー１０Ｂ、フタロシアニンブルー、フタロシアニングリーン、スカイブルー、ローダミンレーキ、メチルバイオレットレーキ、キノリンエローレーキ、ピーコックブルーレーキ、チオインジゴマルーン、アリザリンレーキ、キナクリドンレッド、ベリレンレッド、アニリンブラック、ジオキサジンバイオレット、有機蛍光顔料、イソインドリノンエロー等の有機顔料、酸化コバルト、γ−酸化鉄、金属鉄粉、バリウムフェライト等のマグネタイト、フェライト等の磁性体や超常磁性体、その他プラスチックピグメントや金属光沢顔料等が挙げられる。
【００４５】
顔料を商品名及びＣ．Ｉピグメント番号で例示すると、以下となる。
黒色顔料の具体例としては、Ｒａｖｅｎ７０００，Ｒａｖｅｎ５７５０，Ｒａｖｅｎ５２５０，Ｒａｖｅｎ５０００  ＵＬＴＲＡＩＩ，Ｒａｖｅｎ  ３５００，Ｒａｖｅｎ２０００，Ｒａｖｅｎ１５００，Ｒａｖｅｎ１２５０，Ｒａｖｅｎ１２００，Ｒａｖｅｎ１１９０  ＵＬＴＲＡＩＩ，Ｒａｖｅｎ１１７０，Ｒａｖｅｎ１２５５，Ｒａｖｅｎ１０８０，Ｒａｖｅｎ１０６０（以上コロンビアン・カーボン社製）、Ｒｅｇａｌ４００Ｒ，Ｒｅｇａｌ３３０Ｒ，Ｒｅｇａｌ６６０Ｒ，Ｍｏｇｕｌ  Ｌ，Ｂｌａｃｋ  Ｐｅａｒｌｓ  Ｌ，Ｍｏｎａｒｃｈ  ７００，Ｍｏｎａｒｃｈ  ８００，Ｍｏｎａｒｃｈ  ８８０，Ｍｏｎａｒｃｈ  ９００，Ｍｏｎａｒｃｈ  １０００，Ｍｏｎａｒｃｈ  １１００，Ｍｏｎａｒｃｈ  １３００，Ｍｏｎａｒｃｈ  １４００（以上キャボット社製）、Ｃｏｌｏｒ  Ｂｌａｃｋ  ＦＷ１，Ｃｏｌｏｒ  Ｂｌａｃｋ  ＦＷ２，Ｃｏｌｏｒ  Ｂｌａｃｋ  ＦＷ２Ｖ，Ｃｏｌｏｒ  Ｂｌａｃｋ  １８，Ｃｏｌｏｒ  Ｂｌａｃｋ  ＦＷ２００，Ｃｏｌｏｒ  Ｂｌａｃｋ  Ｓ１５０，Ｃｏｌｏｒ  Ｂｌａｃｋ  Ｓ１６０，Ｃｏｌｏｒ  Ｂｌａｃｋ  Ｓ１７０，Ｐｒｉｎｔｅｘ３５，Ｐｒｉｎｔｅｘ  Ｕ，Ｐｒｉｎｔｅｘ  Ｖ，Ｐｒｉｎｔｅｘ１４０Ｕ，Ｐｒｉｎｔｅｘ１４０Ｖ，Ｓｐｅｃｉａｌ  Ｂｌａｃｋ  ６，Ｓｐｅｃｉａｌ  Ｂｌａｃｋ  ５，Ｓｐｅｃｉａｌ  Ｂｌａｃｋ  ４Ａ，Ｓｐｅｃｉａｌ  Ｂｌａｃｋ４（以上デグッサ社製）、Ｎｏ．２５，Ｎｏ．３３，Ｎｏ．４０，Ｎｏ．４７，Ｎｏ．５２，Ｎｏ．９００，Ｎｏ．２３００，ＭＣＦ−８８，ＭＡ６００，ＭＡ７，ＭＡ８，ＭＡ１００（以上三菱化学社製）等を挙げることができるが、これらに限定されるものではない。
【００４６】
シアン色顔料の具体例としては、Ｃ．Ｉ．Ｐｉｇｍｅｎｔ  Ｂｌｕｅ−１，−２，−３，−１５，−１５：１，−１５：２，−１５：３，−１５：４，−１６，−２２，−６０等が挙げられるが、これらに限定されるものではない。
【００４７】
マゼンタ色顔料の具体例としては、Ｃ．Ｉ．Ｐｉｇｍｅｎｔ  Ｒｅｄ−５，−７，−１２，−４８，−４８：１，−５７，−１１２，−１２２，−１２３，−１４６，−１６８，−１７７，−１８４，−２０２，  Ｃ．Ｉ．Ｐｉｇｍｅｎｔ  Ｖｉｏｌｅｔ  −１９等が挙げられるが、これらに限定されるものではない。
【００４８】
黄色顔料の具体例としては、Ｃ．Ｉ．Ｐｉｇｍｅｎｔ  Ｙｅｌｌｏｗ−１，−２，−３，−１２，−１３，−１４，−１６，−１７，−７３，−７４，−７５，−８３，−９３，−９５，−９７，−９８，−１１４，−１２８，−１２９，−１３８，−１５１，−１５４，−１８０等が挙げられるが、これらに限定されるものではない。
【００４９】
これらの顔料の中でも、カーボンブラック、フタロシアニン、及びキナクリドン顔料が好適である。これら顔料は、粒径を小さく且つバラツキを小さくコントロールしやすいためである。
【００５０】
顔料の含有量は、０．１質量％以上２０質量％以下が好ましく、より好ましくは１質量％以上１０質量％以下の範囲である。顔料の含有量が０．１質量％未満の場合には、十分な光学濃度が得られない場合が存在し、含有量が２０質量％よりも多い場合には、液体の噴射特性が不安定となる場合が存在した。
【００５１】
なお、必要に応じて後述する処理液に顔料を含有させてもよい。この場合の処理液に含有される顔料の含有量は、０．１質量％以上２０質量％以下が好ましく、さらに好ましくは１質量％以上１０質量％以下である。処理液が顔料を含有することで、画像濃度の向上効果が得られる。また、顔料を含有した処理液をインクジェットプリンターのカラーインクとして使用することで、プリントヘッドの搭載数を減らし、記録装置の製造コスト、プリント時のランニングコストを軽減することができる。
【００５２】
顔料の平均体積分散粒径は、１０〜３００ｎｍであることが好ましく、より好ましくは２０〜２５０ｎｍであり、さらに好ましくは、３０〜２００ｎｍである。顔料の平均体積分散粒径が１０ｎｍ未満である場合には、光学濃度が低くなる場合が存在し、一方、３００ｎｍを超える場合には、保存安定性が確保できない場合が存在した。
【００５３】
ここで、顔料の平均体積分散粒径とは、顔料そのものの粒子径、又は顔料に分散剤等の添加物が付着している場合には、添加物が付着した粒子径をいう。平均体積分散粒径の測定には、マイクロトラックＵＰＡ粒度分析計  ９３４０  （  Ｌｅｅｄｓ＆Ｎｏｒｔｈｒｕｐ社製）を用いた。その測定は、インクジェット用インク４ｍｌを測定セルに入れ、所定の測定法に従って行った。なお、測定時に入力するパラメーターとして、粘度にはインクジェット用インクの粘度を、分散粒子の密度には顔料の密度を入力した。
【００５４】
次に、高分子分散剤について説明する。高分子分散剤は、顔料をインク中に分散させるためのものである。この顔料の分散剤としては、高分子分散剤と共に、アニオン性界面活性剤、カチオン性界面活性剤、両性界面活性剤、ノニオン性界面活性剤等を併用してもよい。
【００５５】
高分子分散剤は、重量平均分子量８００以上のものであり、顔料の分散性及びインク吐出性の両立の観点から、重量平均分子量２０００〜５００００のものが好ましく、より好ましくは３０００〜４００００、さらに４０００〜３００００であるものがより好ましい。
【００５６】
高分子分散剤としては、疎水基と親水基とを含むことが好適であり、特に親水基はノニオン性官能基（例えば、ポリ（オキシエチレン）アルキルエーテルや多価アルコールなど）を含むことが好ましい。これは、親水基がカルボン酸／スルホン酸等の極性基だけでは、微妙な疎水／親水バランスをコントロールすることが難しく、顔料とのマッチングという点で、非極性であるノニオン性親水基を含むことにより、より適当な分散機能を果たすことが可能となるためである。
【００５７】
このような、疎水基と親水基とを含む高分子分散剤としては、親水性基と疎水性基とを有する重合体が好適に用いられる。親水基と疎水基とを有する重合体としては、縮合系重合体と付加重合体とが使用できる。縮合系重合体としては、公知のポリエステル系分散剤が挙げられる。付加重合体としては、α，β−エチレン性不飽和基を有するモノマーの付加重合体が挙げられる。親水基を有するα，β−エチレン性不飽和基を有するモノマーと疎水基を有するα，β−エチレン性不飽和基を有するモノマーを適宜組み合わせて共重合することにより目的の高分子分散剤が得られる。また、親水基を有するα，β−エチレン性不飽和基を有するモノマーの単独重合体も用いることができる。
【００５８】
親水基を有するα，β−エチレン性不飽和基を有するモノマーとしては、カルボキシル基、スルホン酸基、水酸基、りん酸基等を有するモノマー、例えば、アクリル酸、メタクリル酸、クロトン酸、イタコン酸、イタコン酸モノエステル、マレイン酸、マレイン酸モノエステル、フマル酸、フマル酸モノエステル、ビニルスルホン酸、スチレンスルホン酸、スルホン化ビニルナフタレン、ビニルアルコール、アクリルアミド、メタクリロキシエチルホスフェート、ビスメタクリロキシエチルホスフェート、メタクリロオキシエチルフェニルアシドホスフェート、エチレングリコールジメタクリレート、ジエチレングリコールジメタクリレート等が挙げられる。
【００５９】
疎水基を有するα，β−エチレン性不飽和基を有するモノマーとしては、スチレン、α−メチルスチレン、ビニルトルエン等のスチレン誘導体、ビニルシクロヘキサン、ビニルナフタレン、ビニルナフタレン誘導体、アクリル酸アルキルエステル、メタクリル酸アルキルエステル、メタクリル酸フェニルエステル、メタクリル酸シクロアルキルエステル、クロトン酸アルキルエステル、イタコン酸ジアルキルエステル、マレイン酸ジアルキルエステル等が挙げられる。
【００６０】
高分子分散剤として用いられる、好ましい共重合体の例としては、スチレン−スチレンスルホン酸共重合体、スチレン−マレイン酸共重合体、スチレン−メタクリル酸共重合体、スチレン−アクリル酸共重合体、ビニルナフタレン−マレイン酸共重合体、ビニルナフタレン−メタクリル酸共重合体、ビニルナフタレン−アクリル酸共重合体、アクリル酸アルキルエステル−アクリル酸共重合体、メタクリル酸アルキルエステル−メタクリル酸共重合体、スチレン−メタクリル酸アルキルエステル−メタクリル酸共重合体、スチレン−アクリル酸アルキルエステル−アクリル酸共重合体、スチレン−メタクリル酸フェニルエステル−メタクリル酸共重合体、スチレン−メタクリル酸シクロヘキシルエステル−メタクリル酸共重合体等が挙げられる。また、これらの重合体に、ポリオキシエチレン基、水酸基を有するモノマーを適宜共重合させてもよい。
【００６１】
これら高分子分散剤は、単独で用いても、二種類以上を併用しても構わない。高分子分散剤の添加量は、顔料により大きく異なるため一概には言えないが、一般に顔料に対し、合計で０．１〜１００質量％、好ましくは１〜７０質量％、さらに好ましくは３〜５０質量％の割合で添加されることが好ましい。
【００６２】
次に、水溶性有機溶媒について説明する。水溶性有機溶媒としては、多価アルコール類、多価アルコール類誘導体、含窒素溶媒、アルコール類、含硫黄溶媒等が使用される。
【００６３】
水溶性有機溶媒の具体例としては、多価アルコール類では、エチレングリコール、ジエチレングリコール、プロピレングリコール、ブチレングリコール、トリエチレングリコール、１、５−ペンタンジオール、１，２，６−ヘキサントリオール、グリセリン等が挙げられる。
【００６４】
多価アルコール類誘導体としては、エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、プロピレングリコールモノブチルエーテル、ジプロピレングリコールモノブチルエーテル、ジグリセリンのエチレンオキサイド付加物等が挙げられる。
【００６５】
含窒素溶媒としては、ピロリドン、Ｎ−メチル−２−ピロリドン、シクロヘキシルピロリドン、トリエタノールアミン等が、アルコール類としてはエタノール、イソプロピルアルコール、ブチルアルコール、ベンジルアルコール等のアルコール類が挙げられる。
含硫黄溶媒としては、チオジエタノール、チオグリセロール、スルフォラン、ジメチルスルホキシド等が挙げられる。
【００６６】
水溶性有機溶媒としては、その他、炭酸プロピレン、炭酸エチレン等を用いることもできる。
【００６７】
水溶性有機溶媒は、少なくとも１種類以上使用することが好ましい。水溶性有機溶媒の含有量としては、１質量％以上６０質量％以下、好ましくは、５質量％以上４０質量％以下で使用される。インク中の水溶性有機溶媒量が１質量％よりも少ない場合には、十分な光学濃度が得られない場合が存在し、逆に、６０質量％よりも多い場合には、液体の粘度が大きくなり、液体の噴射特性が不安定になる場合が存在した。
【００６８】
次に、水について説明する。水としては、特に不純物が混入することを防止するため、イオン交換水、超純水、蒸留水、限外濾過水を使用することが好ましい。
【００６９】
次に、その他の添加剤について説明する。本発明のインクには、界面活性剤を添加することができる。
【００７０】
これら界面活性剤の種類としては、各種のアニオン性界面活性剤、ノニオン性界面活性剤、カチオン性界面活性剤、両性界面活性剤等が挙げられ、好ましくは、アニオン性界面活性剤、ノニオン性界面活性剤が用いられる。
【００７１】
以下、界面活性剤の具体例を列挙する。
アニオン性界面活性剤としては、アルキルベンゼンスルホン酸塩、アルキルフェニルスルホン酸塩、アルキルナフタレンスルホン酸塩、高級脂肪酸塩、高級脂肪酸エステルの硫酸エステル塩、高級脂肪酸エステルのスルホン酸塩、高級アルコールエーテルの硫酸エステル塩及びスルホン酸塩、高級アルキルスルホコハク酸塩、ポリオキシエチレンアルキルエーテルカルボン酸塩、ポリオキシエチレンアルキルエーテル硫酸塩、アルキルリン酸塩、ポリオキシエチレンアルキルエーテルリン酸塩等が使用でき、好ましくは、ドデシルベンゼンスルホン酸塩、イソプロピルナフタレンスルホン酸塩、モノブチルフェニルフェノールモノスルホン酸塩、モノブチルビフェニルスルホン酸塩、モノブチルビフェニルスルホン酸塩、ジブチルフェニルフェノールジスルホン酸塩等が用いられる。
【００７２】
ノニオン性界面活性剤としては、ポリオキシエチレンアルキルエーテル、ポリオキシエチレンアルキルフェニルエーテル、ポリオキシエチレン脂肪酸エステル、ソルビタン脂肪酸エステル、ポリオキシエチレンソルビタン脂肪酸エステル、ポリオキシエチレンソルビトール脂肪酸エステル、グリセリン脂肪酸エステル、ポリオキシエチレングリセリン脂肪酸エステル、ポリグリセリン脂肪酸エステル、ショ糖脂肪酸エステル、ポリオキシエチレンアルキルアミン、ポリオキシエチレン脂肪酸アミド、アルキルアルカノールアミド、ポリエチレングリコールポリプロピレングリコールブロックコポリマー、アセチレングリコール、アセチレングリコールのポリオキシエチレン付加物等が挙げられ、好ましくは、ポリオキシエチレンノニルフェニルエーテル、ポリオキシエチレンオクチルフェニルエーテル、ポリオキシエチレンドデシルフェニルエーテル、ポリオキシエチレンアルキルエーテル、ポリオキシエチレン脂肪酸エステル、ソルビタン脂肪酸エステル、ポリオキシエチレンソルビタン脂肪酸エステル、脂肪酸アルキロールアミド、ポリエチレングリコールポリプロピレングリコールブロックコポリマー、アセチレングリコール、アセチレングリコールのポリオキシエチレン付加物が用いられる。
【００７３】
その他、ポリシロキサンオキシエチレン付加物等のシリコーン系界面活性剤や、パーフルオロアルキルカルボン酸塩、パーフルオロアルキルスルホン酸塩、オキシエチレンパーフルオロアルキルエーテル等のフッ素系界面活性剤、スピクリスポール酸やラムノリピド、リゾレシチン等のバイオサーファクタント等も使用できる。
【００７４】
これらの界面活性剤は単独で使用しても混合して使用してもよい。また界面活性剤のＨＬＢは、溶解安定性等を考慮すると３〜２０の範囲であることが好ましい。
【００７５】
これらの界面活性剤の添加量は、０．００１〜５質量％が好ましく、０．０１〜３質量％が特に好ましい。
【００７６】
本発明のインクには、その他、浸透性を調整する目的で浸透剤、インク吐出性改善等の特性制御を目的でポリエチレンイミン、ポリアミン類、ポリビニルピロリドン、ポリエチレングリコール、エチルセルロース、カルボキシメチルセルロース等や、導電率、ｐＨを調整するために水酸化カリウム、水酸化ナトリウム、水酸化リチウムなどのアルカリ金属類の化合物等、その他必要に応じ、ｐＨ緩衝剤、酸化防止剤、防カビ剤、粘度調整剤、導電剤、紫外線吸収剤、及びキレート化剤等も添加することができる。
【００７７】
次に、本発明のインクジェット用インクの好適な特性について説明する。まず、本発明のインクの表面張力は、２０〜６０ｍＮ／ｍであることが好ましく、より好ましくは、２０〜５０ｍＮ／ｍであり、更に好ましくは、２０〜４５ｍＮ／ｍである。表面張力が２０ｍＮ／ｍ未満となるとノズル面にインクが溢れ出し、正常に印字できない場合がある。一方、６０ｍＮ／ｍを超えると浸透性が遅くなり、乾燥時間が遅くなる場合がある。
【００７８】
ここで、表面張力としては、ウイルヘルミー型表面張力計（協和界面科学株式会社製）を用い、２３℃、５５％ＲＨの環境において測定した値を採用した。
【００７９】
本発明のインクの粘度は、１．０〜３０ｍＰａ・ｓであることが好ましく、より好ましくは１．２〜２０ｍＰａ・ｓ、更に好ましくは１．５〜１５ｍＰａ・ｓである。インクの粘度が３０．０ｍＰａ・ｓより大きい場合には、吐出性が低下する場合が存在した。一方、１．０ｍＰａ・ｓより小さい場合には、噴射性が悪化する場合が存在した。
【００８０】
ここで、粘度としては、レオマット１１５（Ｃｏｎｔｒａｖｅｓ製）を測定装置として用いて、測定温度は２３℃、せん断速度は１４００ｓ-1の条件で測定した値を採用した。
【００８１】
また、本発明のインクは、インク２μｌ中に０．５μｍ以上の粒子数が２×１０6個未満であるのが好ましく、より好ましくは１．５×１０6個未満であり、より１．０×１０6個未満である。０．５μｍ以上の粒子数の値が大きすぎると、ノズルの目詰まりやインク保管中の顔料沈降が生じる。
【００８２】
ここで、インク２μｌ中の０．５μｍ以上の粒子数は、Ａｃｃｕｓｉｚｅｒ  ＴＭ  ７７０  Ｏｐｔｉｃａｌ  Ｐａｒｔｉｃｌｅ  Ｓｉｚｅｒ  （Ｐａｒｔｉｃｌｅ  Ｓｉｚｉｎｇ  Ｓｙｓｔｅｍｓ社製）を用いて測定した。また、測定時に入力するパラメーターとして、分散粒子の密度は、色材の密度を入力した。
【００８３】
また、本発明のインクのζ電位は、絶対値で１０〜１００ｍＶであることが好ましく、より好ましくは、１０〜９０ｍＶであり、更に好ましくは１５〜８０ｍＶである。ζ電位が絶対値で１０ｍＶ未満の場合、インク保存安定性が悪化する場合が存在した。一方、ζ電位が絶対値で１００ｍＶを超える場合、処理液と併用する場合に顔料凝集が十分進行しにくいケースがある。
【００８４】
ここで、ζ電位は、ＥＳＡ法（Ｅｌｅｃｔｒｏｋｉｎｅｔｉｃ  Ｓｏｎｉｃ  Ａｍｐｌｉｔｕｄｅ法）により、ＥＳＡ―８０００  （ＭａｔｅｃＡｐｐｌｉｅｄＳｃｉｅｎｃｅ社製  ）を測定装置として用いて測定し、以下の計算式を用いてゼータ電位を算出した。
式：ζ電位＝［ＥＳＡ×η×Ｇ（α）-1］／［ε×ｃ×△ρ×Ｖ］
式中、ＥＳＡは単位電場当りの圧力を示しており、これは、測定により得られる値である。ηは、溶媒の粘度、Ｇ（α）-1は慣性力による補正項、εは誘電率、ｃは溶媒中の音速、△ρは溶媒と粒子の密度差、Ｖは粒子の体積分率を示す。尚、本発明においては、温度２２．０℃において、所定の測定方法に従い測定を行った。更に、ゼータ電位算出時に使用するパラメータとしては、ηとしてインクの粘度、εとして水の誘電率、ｃとして水中の音速、△ρとして顔料と水の密度差、Ｖとして顔料の体積分率を用いた。
【００８５】
（インクジェット用インクセット）
本発明のインクジェット用インクセットは、本発明のインクジェット用インクと、処理液と、を有するものである。
【００８６】
処理液について説明する。処理液は、少なくとも、インクの成分を凝集又は不溶化させる作用を有する凝集剤、水溶性有機溶媒、及び水を含有する。
【００８７】
凝集剤としては、インクとの混合時に、少なくとも色材の粒子径を大きくさせる作用を有する物質、又は、インクの色材成分を溶媒から分離する作用を有する物質などが挙げられる。凝集剤としては、無機電解質、有機酸、無機酸、有機アミンなどが挙げられる。
【００８８】
無機電解質としては、リチウムイオン、ナトリウムイオン、カリウムイオン等のアルカリ金属イオン及び、アルミニウムイオン、バリウムイオン、カルシウムイオン、銅イオン、鉄イオン、マグネシウムイオン、マンガンイオン、ニッケルイオン、スズイオン、チタンイオン、亜鉛イオン等の多価金属イオンと、塩酸、臭酸、ヨウ化水素酸、硫酸、硝酸、リン酸、チオシアン酸、及び、酢酸、蓚酸、乳酸、フマル酸、フマル酸、クエン酸、サリチル酸、安息香酸等の有機カルボン酸及び、有機スルホン酸の塩等が挙げられる。
【００８９】
具体例としては、塩化リチウム、塩化ナトリウム、塩化カリウム、臭化ナトリウム、臭化カリウム、ヨウ化ナトリウム、ヨウ化カリウム、硫酸ナトリウム、硝酸カリウム、酢酸ナトリウム、蓚酸カリウム、クエン酸ナトリウム、安息香酸カリウム等のアルカリ金属類の塩、及び、塩化アルミニウム、臭化アルミニウム、硫酸アルミニウム、硝酸アルミニウム、硫酸ナトリウムアルミニウム、硫酸カリウムアルミニウム、酢酸アルミニウム、塩化バリウム、臭化バリウム、ヨウ化バリウム、酸化バリウム、硝酸バリウム、チオシアン酸バリウム、塩化カルシウム、臭化カルシウム、ヨウ化カルシウム、亜硝酸カルシウム、硝酸カルシウム、リン酸二水素カルシウム、チオシアン酸カルシウム、安息香酸カルシウム、酢酸カルシウム、サリチル酸カルシウム、酒石酸カルシウム、乳酸カルシウム、フマル酸カルシウム、クエン酸カルシウム、塩化銅、臭化銅、硫酸銅、硝酸銅、酢酸銅、塩化鉄、臭化鉄、ヨウ化鉄、硫酸鉄、硝酸鉄、蓚酸鉄、乳酸鉄、フマル酸鉄、クエン酸鉄、塩化マグネシウム、臭化マグネシウム、ヨウ化マグネシウム、硫酸マグネシウム、硝酸マグネシウム、酢酸マグネシウム、乳酸マグネシウム、塩化マンガン、硫酸マンガン、硝酸マンガン、リン酸二水素マンガン、酢酸マンガン、サリチル酸マンガン、安息香酸マンガン、乳酸マンガン、塩化ニッケル、臭化ニッケル、硫酸ニッケル、硝酸ニッケル、酢酸ニッケル、硫酸スズ、塩化チタン、塩化亜鉛、臭化亜鉛、硫酸亜鉛、硝酸亜鉛、チオシアン酸亜鉛、酢酸亜鉛等の多価金属類の塩等が挙げられる。
【００９０】
有機酸としては、具体的にはアルギニン酸、クエン酸、グリシン、グルタミン酸、コハク酸、酒石酸、システイン、シュウ酸、フマル酸、フタル酸、マレイン酸、マロン酸、リシン、リンゴ酸、及び、一般式（１）で表される化合物、これら化合物の誘導体などが挙げられる。
【００９１】
【化１】
2006342201.tif 000002
【００９２】
ここで、式中、Ｘは、Ｏ、ＣＯ、ＮＨ、ＮＲ1、Ｓ、又はＳＯ2を表す。Ｒ1はアルキル基を表し、Ｒ1として好ましくは、ＣＨ2，Ｃ2Ｈ5、Ｃ2Ｈ4ＯＨである。Ｒはアルキル基を表し、Ｒとして好ましくは、ＣＨ2，Ｃ2Ｈ5、Ｃ2Ｈ4ＯＨである。なお、Ｒは式中に含んでいてもよいし、含んでいなくても構わない。Ｘとして好ましくは、ＣＯ、ＮＨ、ＮＲ，Ｏであり、より好ましくは、ＣＯ、ＮＨ、Ｏである。Ｍは、水素原子、アルカリ金属又はアミン類を表す。Ｍとして好ましくは、Ｈ、Ｌｉ、Ｎａ、Ｋ、モノエタノールアミン、ジエタノールアミン、トリエタノールアミン等であり、より好ましくは、Ｈ、Ｎａ，Ｋであり、更に好ましくは、水素原子である。ｎは、３〜７の整数である。ｎとして好ましくは、複素環が６員環又は５員環となる場合であり、より好ましくは、５員環の場合である。ｍは、１又は２である。一般式（１）で表される化合物は、複素環であれば、飽和環であっても不飽和環であってもよい。ｌは、１〜５の整数である。
【００９３】
一般式（１）で表される化合物としては、具体的には、フラン、ピロール、ピロリン、ピロリドン、ピロン、ピロール、チオフェン、インドール、ピリジン、キノリン構造を有し、更に官能基としてカルボキシル基を有する化合物が挙げられる。具体的には、２−ピロリドン−５−カルボン酸、４−メチル−４−ペンタノリド−３−カルボン酸、フランカルボン酸、２−ベンゾフランカルボン酸、５−メチル−２−フランカルボン酸、２，５−ジメチル−３−フランカルボン酸、２，５−フランジカルボン酸、４−ブタノリド−３−カルボン酸、３−ヒドロキシ−４−ピロン−２，６−ジカルボン酸、２−ピロン−６−カルボン酸、４−ピロン−２−カルボン酸、５−ヒドロキシ−４−ピロン−５−カルボン酸、４−ピロン−２，６−ジカルボン酸、３−ヒドロキシ−４−ピロン−２，６−ジカルボン酸、チオフェンカルボン酸、２−ピロールカルボン酸、２，３−ジメチルピロール−４−カルボン酸、２，４，５−トリメチルピロール−３−プロピオン酸、３−ヒドロキシ−２−インドールカルボン酸、２，５−ジオキソ−４−メチル−３−ピロリン−３−プロピオン酸、２−ピロリジンカルボン酸、４−ヒドロキシプロリン、１−メチルピロリジン−２−カルボン酸、５−カルボキシ−１−メチルピロリジン−２−酢酸、２−ピリジンカルボン酸、３−ピリジンカルボン酸、４−ピリジンカルボン酸、ピリジンジカルボン酸、ピリジントリカルボン酸、ピリジンペンタカルボン酸、１，２，５，６−テトラヒドロ−１−メチルニコチン酸、２−キノリンカルボン酸、４−キノリンカルボン酸、２−フェニル−４−キノリンカルボン酸、４−ヒドロキシ−２−キノリンカルボン酸、６−メトキシ−４−キノリンカルボン酸等の化合物が挙げられる。
【００９４】
有機酸としては、好ましくは、クエン酸、グリシン、グルタミン酸、コハク酸、酒石酸、フタル酸、ピロリドンカルボン酸、ピロンカルボン酸、ピロールカルボン酸、フランカルボン酸、ビリジンカルボン酸、クマリン酸、チオフェンカルボン酸、ニコチン酸、若しくはこれらの化合物の誘導体、又はこれらの塩である。より好ましくは、ピロリドンカルボン酸、ピロンカルボン酸、ピロールカルボン酸、フランカルボン酸、ビリジンカルボン酸、クマリン酸、チオフェンカルボン酸、ニコチン酸、若しくはこれらの化合物の誘導体、又はこれらの塩である。さらに好ましくは、ピロリドンカルボン酸、ピロンカルボン酸、フランカルボン酸、クマリン酸、若しくは、これらの化合物誘導体、又は、これらの塩である。
【００９５】
有機アミン化合物としては、１級、２級、３級及び４級アミン及びそれらの塩のいずれであっても構わない。具体例としては、テトラアルキルアンモニウム、アルキルアミン、ベンザルコニウム、アルキルピリジウム、イミダゾリウム、ポリアミン、及び、それらの誘導体、又は、塩等が挙げられる。具体的には、アミルアミン、ブチルアミン、プロパノールアミン、プロピルアミン、エタノールアミン、エチルエタノールアミン、２−エチルヘキシルアミン、エチルメチルアミン、エチルベンジルアミン、エチレンジアミン、オクチルアミン、オレイルアミン、シクロオクチルアミン、シクロブチルアミン、シクロプロピルアミン、シクロヘキシルアミン、ジイソプロパノールアミン、ジエタノールアミン、ジエチルアミン、ジ２−エチルヘキシルアミン、ジエチレントリアミン、ジフェニルアミン、ジブチルアミン、ジプロピルアミン、ジヘキシルアミン、ジペンチルアミン、３−（ジメチルアミノ）プロピルアミン、ジメチルエチルアミン、ジメチルエチレンジアミン、ジメチルオクチルアミン、１，３−ジメチルブチルアミン、ジメチル−１，３−プロパンジアミン、ジメチルヘキシルアミン、アミノ−ブタノール、アミノ−プロパノール、アミノ−プロパンジオール、Ｎ−アセチルアミノエタノール、２−（２−アミノエチルアミノ）−エタノール、２−アミノ−２−エチル−１，３−プロパンジオール、２−（２−アミノエトキシ）エタノール、２−（３，４−ジメトキシフェニル）エチルアミン、セチルアミン、トリイソプロパノールアミン、トリイソペンチルアミン、トリエタノールアミン、トリオクチルアミン、トリチルアミン、ビス（２−アミノエチル）１，３−プロパンジアミン、ビス（３−アミノプロピル）エチレンジアミン、ビス（３−アミノプロピル）１，３−プロパンジアミン、ビス（３−アミノプロピル）メチルアミン、ビス（２−エチルヘキシル）アミン、ビス（トリメチルシリル）アミン、ブチルアミン、ブチルイソプロピルアミン、プロパンジアミン、プロピルジアミン、ヘキシルアミン、ペンチルアミン、２−メチル−シクロヘキシルアミン、メチル−プロピルアミン、メチルベンジルアミン、モノエタノールアミン、ラウリルアミン、ノニルアミン、トリメチルアミン、トリエチルアミン、ジメチルプロピルアミン、プロピレンジアミン、ヘキサメチレシジアミン、テトラエチレンペンタミン、ジエチルエタノールアミン、テトラメチルアンモニウムクロライド、テトラエチルアンモニウムブロマイド、ジヒドロキシエチルステアリルアミン、２−ヘプタデセニル−ヒドロキシエチルイミダゾリン、ラウリルジメチルベンジルアンモニウムクロライド、セチルピリジニウムク口ライド、ステアラミドメチルビリジウムクロライド、ジアリルジメチルアンモニウムクロライド重合体、ジアリルアミン重合体、モノアリルアミン重合体等が挙げられる。
より好ましくは、トリエタノールアミン、トリイソプロパノールアミン、２−アミノ−２−エチル−１，３−プロパンジオール、エタノールアミン、プロパンジアミン、プロピルアミンなどが使用される。
【００９６】
凝集剤は単独で使用しても、あるいは２種類以上を混合して使用しても構わない。また、凝集剤の含有量としては、０．０１質量％以上３０質量％以下であることが好ましい。より好ましくは、０．１質量％以上１５質量％以下であり、更に好ましくは、１質量％以上１５質量％以下である。凝集剤の添加量が０．０１質量％未満の場合には、インク接触時において色材の凝集が不充分となり、光学濃度、滲み、色間滲みが悪化する場合が存在し、一方、添加量が３０質量％を超える場合には、噴射特性が低下し、液体が正常に噴射しない場合が存在した。
【００９７】
処理液は、インクと同様の水溶性有機溶媒を使用することができる。水溶性有機溶媒の含有量は、１質量％以上６０質量％以下、好ましくは、５質量％以上４０質量％以下で使用される。水溶性有機溶媒量が１質量％よりも少ない場合には、十分な光学濃度が得られない場合が存在し、逆に、６０質量％よりも多い場合には、液体の粘度が大きくなり、液体の噴射特性が不安定になる場合が存在した。
その他、インクに用いた高分子分散剤を処理液に添加することも可能である。
【００９８】
処理液の表面張力、粘度については、インクど同様な特性であることがよい。
【００９９】
ここで、インクと処理液との混合液における５μｍ以上の粗粒数は、１，０００個／μＬ以上であることが好ましい。より好ましくは２，５００個／μＬ以上であり、更に好ましくは５，０００個／μＬ以上である。インク及び処理液との混合液における５μｍ以上粗粒数が、１，０００個／μＬ未満の場合には、光学濃度が低下する場合が存在した。
【０１００】
なお、インクと処理液との混合液における５μｍ以上粗粒数は、二つの液体を質量比で１：１の割合で混合し、撹拌しながら２μＬを採取し、Ａｃｃｕｓｉｚｅｒ  ＴＭ７７０  Ｏｐｔｉｃａｌ  Ｐａｒｔｉｃｌｅ  Ｓｉｚｅｒ  （Ｐａｒｔｉｃｌｅ  Ｓｉｚｉｎｇ  Ｓｙｓｔｅｍｓ社製）を用いて測定した。尚、測定時のパラメーターとして、分散粒子の密度には色材の密度を入力した。この着色微粒子の密度は、インクを加熱、乾燥させることによって得られた粉体を比重計、又は比重ビン等を用いて測定することにより求めることができる。
【０１０１】
（インクジェット用インクタンク）
本発明のインクジェット用インクタンク（処理液タンク含む）は、上記本発明のインクジェット用インク、又は上記本発明のインクジェット用インクセットの各液体を収納するものであり、例えば、特開２００１−１３８５４１等に記載のインクタンクに適用することができる。この場合、インクタンクにインクを充填し、記録ヘッドからインク吐出する際においてもインクタンクにおけるける長期保管時のインク特性変化が抑制され、特に長期保管時の記録ヘッドからの噴射性において充分満足できるものとなる。
【０１０２】
（インクジェット記録方法、インクジェット記録装置）
本発明のインクジェット記録方法は、上記本発明のインクジェット用インク、又は上記本発明のインクジェット用インクセットを用い、各液体を記録媒体に吐出して画像を形成する方法である。また、上記本発明のインクジェット用インクセットを用いた場合、インクジェット用インクと処理液とを互いに接触させるように印字するものである。
【０１０３】
一方、本発明のインクジェット記録装置は、上記本発明のインクジェット用インク、又は上記本発明のインクジェット用インクセットを用い、各液体を記録媒体に吐出する記録ヘッドを備えるものである。これらは、通常のインクジェット記録装置は勿論、インクのドライングを制御するためのヒーター等を搭載した記録装置、又は、中間体転写機構を搭載し、中間体に記録材料を印字した後、紙等の記録媒体に転写する記録装置等を適用することができる。
【０１０４】
本発明のインクジェット記録方法（装置）において、インクジェット用インク及び処理液ともに、１ドロップ当たりの液体質量は０．０１ｎｇ以上２５ｎｇ以下であることが好ましい。より好ましくは、０．５ｎｇ以上２０ｎｇ以下であり、更に好ましくは、０．５ｎｇ以上８ｎｇ以下である。１ドロップ当たりの液体質量が２５ｎｇを超える場合には、滲みが悪化する場合が存在した。これは、インク及び処理液の記録媒体に対する接触角がドロップ量に依存して変化するためであり、ドロップ量が増えるにつれてドロップが紙表面方向に広がりやすい傾向があるためと考えている。１ドロップ当たりの液体質量が０．０１ｎｇ未満の場合には、噴射安定性が悪化する場合が存在した。
【０１０５】
但し、一つのノズルから複数の体積のドロップを噴射することが可能であるインクジェット装置において、上記ドロップ量とは、印字可能な最小ドロップのドロップ量を指すこととする。
【０１０６】
また、インクジェット用インクセットを用いる場合、インクジェット用インクと処理液とは互いに接触するように、記録媒体上に付与されるが、インクジェット用インクと処理液とが互いに接触することで、凝集剤の作用によりインクが凝集し、発色性、ベタ部ムラ、光学濃度、滲み、色間滲み、乾燥時間に優れる記録方法となるからである。接触していれば、互いに隣接するよう付与されても、覆い被さるように付与されても、どちらでもよい。
【０１０７】
また、記録媒体への付与の順番は、処理液を付与した後、インクジェット用インクを付与する。処理液を先に付与することで、インクジェット用インクの構成成分を効果的に凝集させることが可能となるからである。処理液を付与した後であれば、いかなる時期にインクジェット用インクを付与してもかまわない。好ましくは、処理液を付与してから０．５秒以下である。
【０１０８】
本発明のインクジェット記録方法（装置）において、１画素を形成するために要するインクジェット用インク付与量と処理液付与量との質量比は、１：２０〜２０：１であることが好ましい。より好ましくは１：１０〜１０：１であり、さらに好ましくは、１：５〜５：１である。インクジェット用インク付与量が処理液付与量に対して少なすぎたり、多すぎたり場合には、凝集が不充分となり、光学濃度の低下、滲みの悪化、色間滲みの悪化が生じる場合が存在した。ここで、画素とは、所望の画像を主走査方向、及び、副走査方向に対してインクを付与可能な最小距離で分割した際に構成される格子点であり、夫々の画素に対して適切なインクセットを付与することで、色及び画像濃度が調整され、画像が形成される。
【０１０９】
本発明のインクジェット記録方法（装置）は、滲み及び色間滲みの改善効果という観点から熱インクジェット記録方式、又は、ピエゾインクジェット記録方式を採用することが好ましい。この原因は明らかとはなっていないが、熱インクジェット記録方式の場合、吐出時にインクが加熱され、低粘度となっているが、記録媒体上でインクの温度が低下するため、粘度が急激に大きくなる。このため、滲み及び色間滲みに改善効果があると考えられる。一方、ピエゾインクジェット方式の場合、高粘度の液体を吐出することが可能であり、高粘度の液体は記録媒体上での紙表面方向への広がりを抑制することが可能となるため、滲み、及び、色間滲みに改善効果があるものと推測している。
【０１１０】
本発明のインクジェット記録方法（装置）において、インク及び処理液の記録ヘッドへの補給（供給）は、インク及び処理液の各液体が満たされたインクタンク（処理液タンクを含む）から行われることがよい。このインクタンクは、装置に脱着可能なカートリッジ方式であることがよく、このカートリッジ方式のインクタンクを交換することで、インク及び処理液の補給が簡易に行われる。
【０１１１】
以下、図面を参照しながら本発明のインクジェット記録装置の好適な実施形態について詳細に説明する。なお、図中、実質的に同様の機能を有する部材については同一符号を付し、重複する説明は省略する。
【０１１２】
図１は本発明のインクジェット記録装置の好適な一実施形態の外観の構成を示す斜視図である。図２は、図１のインクジェット記録装置（以下、画像形成装置と称する）における内部の基本構成を示す斜視図である。
【０１１３】
本実施形態の画像形成装置１００は、前述の本発明のインクジェット記録方法に基づいて作動し画像を形成する構成を有している。すなわち、図１及び図２に示すように、画像形成装置１００は、主として、外部カバー６と、普通紙などの記録媒体１を所定量載置可能なトレイ７と、記録媒体１を画像形成装置１００内部に１枚毎に搬送するための搬送ローラ（搬送手段）２と、記録媒体１の面にインク及び処理液を吐出して画像を形成する画像形成部８（画像形成手段）と、画像形成部８のそれぞれのサブインクタンク５へインク及び処理液を補給するメインインクタンク４と、から構成されている。
【０１１４】
搬送ローラ２は画像形成装置１００内に回転可能に配設された一対のローラで構成された紙送り機構であり、トレイ７にセットされた記録媒体１を挟持するとともに、所定量の記録媒体１を所定のタイミングで１枚毎に画像形成装置１００内部に搬送する。
【０１１５】
画像形成部８は記録媒体１の面上にインクによる画像を形成する。画像形成部８は、主として記録ヘッド３と、サブインクタンク５と、給電信号ケーブル９と、キャリッジ１０と、ガイドロッド１１と、タイミングベルト１２と、駆動プーリ１３と、メンテナンスユニット１４とから構成されている。
【０１１６】
サブインクタンク５はそれぞれ異なる色のインク及び処理液が記録ヘッドから吐出可能に納められたサブインクタンク５１、５２、５３、５４、５５を有している。これらには、例えば、第１の液体として、ブラックインク（Ｋ）、イエローインク（Ｙ）、マゼンタインク（Ｍ）、シアンインク（Ｃ）が、第２の液体として処理液がメインインクタンク４から補給され納められている。
【０１１７】
サブインクタンク５には、それぞれ排気孔５６と補給孔５７とが設けられている。そして、記録ヘッド３が待機位置（もしくは補給位置）に移動したとき、排気孔５６及び補給孔５７に補給装置１５の排気用ピン１５１及び補給用ピン１５２がそれぞれ挿入されることで、サブインクタンク５と補給装置１５とが連結可能となっている。また、補給装置１５はメインインクタンク４と補給管１６を介して連結されており、補給装置１５によりメインインクタンク４から補給孔５７を通じてサブインクタンク５へとインク又は処理液を補給する。
【０１１８】
ここで、メインインクタンク４も、それぞれ異なる色のインク及び処理液が納めされたメインインクタンク４１、４２、４３、４４、４５を有している。そして、これらには、例えば、第１の液体として、ブラックインク（Ｋ）、イエローインク（Ｙ）、マゼンタインク（Ｍ）、シアンインク（Ｃ）が、第２の液体として処理液が満たされ、それぞれが画像形成装置１００に脱着可能に格納されている。
【０１１９】
さらに、記録ヘッド３には給電信号ケーブル９とサブインクタンク５が接続されており、給電信号ケーブル９から外部の画像記録情報が記録ヘッド３に入力されると、記録ヘッド３はこの画像記録情報に基づき各インクタンクから所定量のインクを吸引して記録媒体の面上に吐出する。なお、給電信号ケーブル９は画像記録情報の他に記録ヘッド３を駆動するために必要な電力を記録ヘッド３に供給する役割も担っている。
【０１２０】
また、この記録ヘッド３はキャリッジ１０上に配置されて保持されており、キャリッジ１０はガイドロッド１１、駆動プーリ１３に接続されたタイミングベルト１２が接続されている。このような構成により、記録ヘッド３はガイドロッド１１に沿うようにして、記録媒体１の面と平行でありかつ記録媒体１の搬送方向Ｘ（副走査方向）に対して垂直な方向Ｙ（主走査方向）にも移動可能となる。
【０１２１】
画像形成装置１００には、画像記録情報に基づいて記録ヘッド３の駆動タイミングとキャリッジ１０の駆動タイミングとを調製する制御手段（図示せず）が備えられている。これにより、搬送方向Ｘにそって、所定の速度で搬送される記録媒体１の面の所定領域に画像記録情報に基づく画像を連続的に形成することができる。
【０１２２】
メンテナンスユニット１４は、チューブを介して減圧装置（図示せず）に接続されている。更にこのメンテナンスユニット１４は、記録ヘッド３のノズル部分に接続し、記録ヘッド３のノズル内を減圧状態にすることにより記録ヘッド３のノズルからインクを吸引する機能を有している。このメンテナンスユニット１４を設けておくことにより、必要に応じて画像形成装置１００が作動中にノズルに付着した余分なインクを除去したり、作動停止状態のときにノズルからのインクの蒸発を抑制することができる。
【０１２３】
図３は本発明のインクジェット記録装置の好適な他の一実施形態の外観の構成を示す斜視図である。図４は、図３のインクジェット記録装置（以下、画像形成装置と称する）における内部の基本構成を示す斜視図である。本実施形態の画像形成装置１０１は、前述の本発明のインクジェット記録方法に基づいて作動し画像を形成する構成を有している。
【０１２４】
図３及び図４に示す画像形成装置１０１は、記録ヘッド３の幅が記録媒体１幅と同じ又はそれ以上であり、キャリッジ機構を持たず、副走査方向（記録媒体１の搬送方向：矢印Ｘ方向）の紙送り機構（本実施形態では搬送ローラ２を示しているが、例えばベルト式の紙送り機構でもよい）で構成されている。
【０１２５】
また、図示しないが、サブインクタンク５１〜５５を副走査方向（記録媒体１の搬送方向：矢印Ｘ方向）に順次配列させるのと同様に、各色（処理液も含む）を吐出するノズル群も副走査方向に配列させている。これ以外の構成は、図１及び２に示す画像形成装置１００と同様なので説明を省略する。なお、図中、記録ヘッド３は移動しないので、サブインクタンク５は補給装置１５と常時連結した構成を示しているが、インク補給時に補給装置１５と連結する構成でもよい。
【０１２６】
図３及び図４に示す画像形成装置１０１では、記録媒体１の幅方向（主走査方向）の印字を記録ヘッド３により一括で行うため、キャリッジ機構を持つ方式に比べ、装置の構成が簡易であり、印字速度も速くなる。
【０１２７】
（インクジェット用インクの検査方法）
本発明のインクジェット用インクの検査方法は、式（１）：（遠心処理（遠心処理条件：遠心加速度９０００ｇ×３０ｍｉｎ）後の沈降物を除いたインク中における前記顔料に対する前記高分子分散剤の比率）／（前記遠心処理前のインク中における前記顔料に対する前記高分子分散剤の比率）で示される特性値を求めるインク検査工程を、有することを特徴としている。
【０１２８】
上記式（１）で示される特性値の意味、測定方法、特性値の範囲は、上記本発明のインクジェット用インクの説明で述べた通りである。そして、インク検査工程において、式（１）で示される特性値を求め、例えば、上記特性値の範囲を満たすか否かを判定することで、被検査対象であるインクが、インク保存安定性に優れるか否かを検査することができる。
【０１２９】
また、本発明のインクジェット用インクの検査方法では、式（２）：（遠心処理（遠心処理条件：遠心加速度９０００ｇ×３０ｍｉｎ）後の沈降物を除いたインク中における固形分比率）／（遠心処理前のインク中における固形分比率）で示される特性値を求める第２の検査工程を行ってもよい。
【０１３０】
上記式（２）で示される特性値の意味、測定方法、特性値の範囲は、上記本発明のインクジェット用インクの説明で述べた通りである。そして、インク検査工程において、式（２）で示される特性値を求め、例えば、上記特性値の範囲を満たすか否かを判定することで、被検査対象であるインクが、インク保存安定性に優れるか否かをより精密に検査することができる。
【０１３１】
これらインク検査工程は、単独工程で実施してもよいが、インクジェット用インクの製造工程に組み込むことで、適宜、製造過程で検査することができ、優れたインク保存安定性を有するインクを歩留りよく製造することが可能となる。
【実施例】
【０１３２】
以下、本発明を、実施例を挙げてさらに具体的に説明する。ただし、これら各実施例は、本発明を制限するものではない。
【０１３３】
（実施例１）
下記インク成分を混合し、攪拌した後、ポアサイズ５μｍのメンブレンフィルターを用いて濾過することによりインクを調製した。
【０１３４】
−インク成分−
・顔料分散液（カーボンブラック濃度：１５質量％、高分子分散剤（メタクリル酸メチル−アクリル酸２エチルヘキシル−メタクリル酸ポリエチレングリコール−アクリル酸ポリマー、重量平均分子量２００００）濃度：５質量％）  ：３０質量％
・グリセリン  ：１０質量％
・エチレングリコール  ：５質量％
・２−ピロリドン  ：５質量％
・オルフィンＥ１０１０  ：０．５質量％
・水  ：残量
【０１３５】
但し、顔料分散液は次のようにして調整した。まず、前記高分子分散剤について、精密合成を行い、分子量分布（重量平均分子量（Ｍｗ）／数平均分子量（Ｍｎ））＝１．１５とした。顔料であるカーボンブラックは、精製を行い、揮発分０．３質量％、無機金属不純物１５ｐｐｍとした。前記高分子分散剤をメチルエチルケトンに溶解させた後、顔料を加え混錬したのち、純水を加えてから、メチルエチルケトンを除去し、ベースの顔料分散液とした。さらにこのベースの顔料分散液を純水により希釈し、８質量％の顔料分散液としたのち、１２０００ｇ×２０ｍｉｎ遠心分離操作をして、上澄み液を回収した。上澄み液を濃縮し、２μｍフィルターでろ過し、顔料分散液を得た。
【０１３６】
得られたインクを減圧乾燥させて固形分比率を求めたところ、０．０５９８であった。また、顔料に対する高分子分散剤の比率（高分子分散剤／顔料）を求めたところ、０．３３４であった。
【０１３７】
続いて、得られたインクに対し、遠心処理（遠心加速度９０００ｇ×３０ｍｉｎ）を施した後、上澄み液を採取し、減圧乾燥させて固形分比率を求めたところ、０．０５３９であった。また、顔料に対する高分子分散剤の比率（高分子分散剤／顔料）を求めたところ、０．３７０であった。
【０１３８】
その結果、上記式（１）で示される特性値は、１．１１であった。また、上記式（２）で示される特性値は、０．９５であった。
【０１３９】
また、得られたインクは、粘度が３．２ｍＰａ・ｓ、表面張力が３３．５ｍＮ／ｍ、インク２μｌ中の０．５μｍ以上の粒子数が４．８×１０4個、ζ電位が絶対値で４４．６ｍＶ、顔料の平均体積分散粒径が６９ｎｍであった。
【０１４０】
（実施例２）
下記インク成分を混合し、攪拌した後、ポアサイズ５μｍのメンブレンフィルターを用いて濾過することによりインクを調製した。
【０１４１】
−インク成分−
・顔料分散液（Ｐｉｇｍｅｎｔ．Ｒｅｄ．１２２濃度：１０質量％、高分子分散剤（スチレン−アクリル酸メチル−アクリル酸テトラエチレングリコール−メタクリル酸ポリマー、重量平均分子量３００００）濃度：７．５質量％）  ：５０質量％
・ジエチレングリコール  ：１５質量％
・プロピレングリコール  ：５質量％
・ブチルカルビトール  ：４質量％
・オキシエチレンオレイルエーテル  ：１．０質量％
・水  ：残量
【０１４２】
但し、顔料分散液は次のようにして調整した。まず、前記高分子分散剤について、精密合成を行い、アクリル酸メチル／アクリル酸テトラエチレングリコールの部分については、ブロック重合とし、全体の分子量分布（重量平均分子量（Ｍｗ）／数平均分子量（Ｍｎ））＝１．１２とした。前記高分子分散剤をメチルエチルケトンに溶解させた後、顔料を加え混錬したのち、純水を加えてから、メチルエチルケトンを除去し、ベースの顔料分散液とした。さらにこのベースの顔料分散液を純水により希釈し、７質量％の顔料分散液としたのち、１２０００ｇ×２０ｍｉｎ遠心分離操作をして、上澄み液を回収した。上澄み液を濃縮し、２μｍフィルターでろ過し、顔料分散液を得た。
【０１４３】
得られたインクを減圧乾燥させて固形分比率を求めたところ、０．０８７６であった。また、顔料に対する高分子分散剤の比率（高分子分散剤／顔料）を求めたところ、０．７４９であった。
【０１４４】
続いて、得られたインクに対し、遠心処理（遠心加速度９０００ｇ×３０ｍｉｎ）を施した後、上澄み液を採取し、減圧乾燥させて固形分比率を求めたところ、０．０８１５であった。また、顔料に対する高分子分散剤の比率（高分子分散剤／顔料）を求めたところ、０．９３８であった。
【０１４５】
その結果、上記式（１）で示される特性値は、１．２５であった。また、上記式（２）で示される特性値は、０．９３であった。
【０１４６】
また、得られたインクは、粘度が４．４ｍＰａ・ｓ、表面張力が３６．５ｍＮ／ｍ、インク２μｌ中の０．５μｍ以上の粒子数が１．５×１０5個、ζ電位が絶対値で３５．７ｍＶ、顔料の平均体積分散粒径が９３ｎｍであった。
【０１４７】
（実施例３）
下記インク成分を混合し、攪拌した後、ポアサイズ５μｍのメンブレンフィルターを用いて濾過することによりインクを調製した。
【０１４８】
−インク成分−
・顔料分散液（Ｐｉｇｍｅｎｔ．Ｂｌｕｅ．１５：３濃度：１２質量％、高分子分散剤（メタクリル酸ブチル−アクリル酸オレイル−メタクリル酸ジエチレングリコール−メタクリル酸ポリマー、重量平均分子量１００００）濃度：６質量％）  ：５０質量％
・ジエチレングリコール  ：７質量％
・ジプロピレングリコール  ：４質量％
・サーフィノール  ４４０  ：１．０質量％
・サーフィノール  ４８５  ：１．０質量％
・水  ：残量
【０１４９】
但し、顔料分散液は次のようにして調整した。まず、前記高分子分散剤について、精密合成を行い、全体の分子量分布（重量平均分子量（Ｍｗ）／数平均分子量（Ｍｎ））＝１．０８とした。前記高分子分散剤をメチルエチルケトンに溶解させた後、顔料を加え混錬したのち、純水を加えてから、メチルエチルケトンを除去し、ベースの顔料分散液とした。さらにこのベースの顔料分散液を純水により希釈し、６質量％の顔料分散液としたのち、１２０００ｇ×２０ｍｉｎ遠心分離操作をして、上澄み液を回収した。上澄み液を濃縮し、２μｍフィルターでろ過し、顔料分散液を得た。
【０１５０】
得られたインクを減圧乾燥させて固形分比率を求めたところ、０．０９００であった。また、顔料に対する高分子分散剤の比率（高分子分散剤／顔料）を求めたところ、０．５０１であった。
【０１５１】
続いて、得られたインクに対し、遠心処理（遠心加速度９０００Ｇ×３０ｍｉｎ）を施した後、上澄み液を採取し、減圧乾燥させて固形分比率を求めたところ、０．０７５３であった。また、顔料に対する高分子分散剤の比率（高分子分散剤／顔料）を求めたところ、０．７２５であった。
【０１５２】
その結果、上記式（１）で示される特性値は、１．４５であった。また、上記式（２）で示される特性値は、０．８４であった。
【０１５３】
また、得られたインクは、粘度が２．９ｍＰａ・ｓ、表面張力が２８．７ｍＮ／ｍ、インク２μｌ中の０．５μｍ以上の粒子数が１．２×１０5個、ζ電位が絶対値で３３．７ｍＶ、顔料の平均体積分散粒径が６１ｎｍであった。
【０１５４】
（実施例４）
下記インク成分を混合し、攪拌した後、ポアサイズ５μｍのメンブレンフィルターを用いて濾過することによりインクを調製した。
【０１５５】
−インク成分−
・顔料分散液（カーボンブラック濃度：１１．５質量％、高分子分散剤（スチレン−メタクリル酸ヘキシル−アクリル酸プロピル−メタクリル酸ポリエチレングリコール−メタクリル酸ポリマー、重量平均分子量８０００）濃度：７．２質量％）  ：３５質量％
・グリセリン  ：１０質量％
・Ｎ−メチル−２−ピロリドン  ：５質量％
・１，２−ヘキサンジオール  ：２質量％
・水  ：残量
【０１５６】
但し、顔料分散液は、次のようにして調整した。高分子分散剤（スチレン−メタクリル酸ヘキシル−アクリル酸プロピル−メタクリル酸ポリエチレングリコール−メタクリル酸ポリマー）水溶液（分散剤濃度１０質量％）５０質量部に対し、カーボンブラック１０質量部を加え、攪拌後、マイクロフルイダイザーにて、分散処理を行い、その後、遠心処理（条件１００００ｇ×２０ｍｉｎ）にて、粗大分をカットし、顔料分散液を得た。
【０１５７】
得られたインクを減圧乾燥させて固形分比率を求めたところ、０．０６５０であった。また、顔料に対する高分子分散剤の比率（高分子分散剤／顔料）を求めたところ、０．８７０であった。
【０１５８】
続いて、得られたインクに対し、遠心処理（遠心加速度９０００ｇ×３０ｍｉｎ）を施した後、上澄み液を採取し、減圧乾燥させて固形分比率を求めたところ、０．０６０５であった。また、顔料に対する高分子分散剤の比率（高分子分散剤／顔料）を求めたところ、０．７３８であった。
【０１５９】
その結果、上記式（１）で示される特性値は、１．１８であった。また、上記式（２）で示される特性値は、０．９３であった。
【０１６０】
また、得られたインクは、粘度が２．７ｍＰａ・ｓ、表面張力が４２．５ｍＮ／ｍ、インク２μｌ中の０．５μｍ以上の粒子数が７．８×１０4個、ζ電位が絶対値で２５．８ｍＶ、顔料の平均体積分散粒径が８５ｎｍであった。
【０１６１】
（実施例５）
下記インク成分を混合し、攪拌した後、ポアサイズ５μｍのメンブレンフィルターを用いて濾過することによりインクを調製した。
【０１６２】
−インク成分−
・顔料分散液（カーボンブラック濃度：２０質量％、高分子分散剤（アクリル酸メチル−アクリル酸ポリエチレングリコール−アクリル酸ポリマー、重量平均分子量１５０００）濃度：８質量％）  ：２５質量％
・グリセリン  ：２０質量％
・ジエチレングリコール  ：１０質量％
・オルフィンＥ１０１０  ：１．５質量％
・ブチルカルビトール  ：  ５質量％
・水  ：残量
【０１６３】
但し、顔料分散液は次のようにして調整した。まず、前記高分子分散剤について、精密合成を行い、分子量分布（重量平均分子量（Ｍｗ）／数平均分子量（Ｍｎ））＝１．１４とした。顔料であるカーボンブラックは、精製を行い、揮発分０．５質量％、無機金属不純物１２ｐｐｍとした。上記顔料、高分子分散剤、および純水からなる１０質量％の顔料分散液を、１５０００ｇ×２０ｍｉｎ遠心分離操作をして、上澄み液を回収した。上澄み液を濃縮し、２μｍフィルターでろ過し、顔料分散液を得た。
【０１６４】
得られたインクを減圧乾燥させて固形分比率を求めたところ、０．０６９７であった。また、顔料に対する高分子分散剤の比率（高分子分散剤／顔料）を求めたところ、０．４０４であった。
【０１６５】
続いて、得られたインクに対し、遠心処理（遠心加速度９０００ｇ×３０ｍｉｎ）を施した後、上澄み液を採取し、減圧乾燥させて固形分比率を求めたところ、０．０６６２であった。また、顔料に対する高分子分散剤の比率（高分子分散剤／顔料）を求めたところ、０．４３２であった。
【０１６６】
その結果、上記式（１）で示される特性値は、１．０７であった。また、上記式（２）で示される特性値は、０．９５であった。
【０１６７】
また、得られたインクは、粘度が５．４ｍＰａ・ｓ、表面張力が３０．４ｍＮ／ｍ、インク２μｌ中の０．５μｍ以上の粒子数が２．７×１０5個、ζ電位が絶対値で３４．３ｍＶ、顔料の平均体積分散粒径が７６ｎｍであった。
【０１６８】
（実施例６）
下記インク成分を混合し、攪拌した後、ポアサイズ５μｍのメンブレンフィルターを用いて濾過することによりインクを調製した。
【０１６９】
−インク成分−
・顔料分散液（カーボンブラック濃度：２０質量％、高分子分散剤（アクリル酸ブチル−メタクリル酸トリエチレングリコール−アクリル酸ポリマー、重量平均分子量５００００）濃度：２質量％）  ：３５質量％
・トリエチレングリコール  ：１３質量％
・Ｎ−メチルピロリドン  ：４質量％
・ジエチレングリコールモノヘキシルエーテル  ：１質量％
・オキシエチレンラウリルエーテル  ：１．５質量％
・水  ：残量
【０１７０】
但し、顔料分散液は次のようにして調整した。まず、前記高分子分散剤について、分子量分布（重量平均分子量（Ｍｗ）／数平均分子量（Ｍｎ））＝１．３５とした。前記高分子分散剤をメチルエチルケトンに溶解させた後、顔料を加え混錬したのち、純水を加えてから、メチルエチルケトンを除去し、ベースの顔料分散液とした。さらにこのベースの顔料分散液を純水により希釈し、その後２μｍフィルターでろ過し、２０質量％の顔料分散液を得た。
【０１７１】
得られたインクを減圧乾燥させて固形分比率を求めたところ、０．０７７１であった。また、顔料に対する高分子分散剤の比率（高分子分散剤／顔料）を求めたところ、０．０９９であった。
【０１７２】
続いて、得られたインクに対し、遠心処理（遠心加速度９０００ｇ×３０ｍｉｎ）を施した後、上澄み液を採取し、減圧乾燥させて固形分比率を求めたところ、  ０．０６００であった。また、顔料に対する高分子分散剤の比率（高分子分散剤／顔料）を求めたところ、０．１４５であった。
【０１７３】
その結果、上記式（１）で示される特性値は、１．４６であった。また、上記式（２）で示される特性値は、０．７８であった。
【０１７４】
また、得られたインクは、粘度が２．８ｍＰａ・ｓ、表面張力が３４．６ｍＮ／ｍ、インク２μｌ中の０．５μｍ以上の粒子数が１．７×１０5個、ζ電位が絶対値で２７．５ｍＶ、顔料の平均体積分散粒径が１０５ｎｍであった。
【０１７５】
（比較例１）
下記インク成分を混合し、攪拌した後、ポアサイズ５μｍのメンブレンフィルターを用いて濾過することによりインクを調製した。
【０１７６】
−インク成分−
・顔料分散液（カーボンブラック濃度：１５質量％、高分子分散剤（アクリル酸エチル−メタクリル酸ラウリル−アクリル酸ポリマー、重量平均分子量１５０００）濃度：１．５質量％）  ：４０質量％
・エチレングリコール  ：５質量％
・プロピレングリコール  ：３質量％
・ポリエチレングリコール（重量平均分子量３００）  ：５質量％
・ブチルカルビトール  ：１０質量％
・水  ：残量
【０１７７】
但し、顔料分散液は次のようにして調整した。まず、前記高分子分散剤について、分子量分布（重量平均分子量（Ｍｗ）／数平均分子量（Ｍｎ））＝１．４２の物を使用した。顔料であるカーボンブラックは、揮発分１．８質量％、無機金属不純物４５０ｐｐｍのものを使用した。上記顔料、高分子分散剤、および純水を混錬粉砕した後、分散し、５μｍのフィルターでろ過して１５質量％の顔料分散液を得た。
【０１７８】
得られたインクを減圧乾燥させて固形分比率を求めたところ、０．０６６２であった。また、顔料に対する高分子分散剤の比率（高分子分散剤／顔料）を求めたところ、０．１００であった。
【０１７９】
続いて、得られたインクに対し、遠心処理（遠心加速度９０００ｇ×３０ｍｉｎ）を施した後、上澄み液を採取し、減圧乾燥させて固形分比率を求めたところ、０．０４９７であった。また、顔料に対する高分子分散剤の比率（高分子分散剤／顔料）を求めたところ、０．１７２であった。
【０１８０】
その結果、上記式（１）で示される特性値は、１．７２であった。また、上記式（２）で示される特性値は、０．７５であった。
【０１８１】
また、得られたインクは、粘度が３．５ｍＰａ・ｓ、表面張力が３４．５ｍＮ／ｍ、インク２μｌ中の０．５μｍ以上の粒子数が１．７×１０6個、ζ電位が絶対値で２１．０ｍＶ、顔料の平均体積分散粒径が９５ｎｍであった。
【０１８２】
（比較例２）
顔料分散液（カーボンブラック濃度：１４．２質量％、高分子分散剤（メタクリル酸ヘキシル−アクリル酸エチル−アクリル酸ポリマー、重量平均分子量５５０００）濃度：７．８質量％）を２８質量％用いる以外は、実施例４と同様にインクを調製した。
【０１８３】
但し、顔料分散液は次のように調製した。高分子分散剤（メタクリル酸ヘキシル−アクリル酸エチル−アクリル酸ポリマー）水溶液（分散剤濃度１０質量％）５０質量部に対し、カーボンブラック１０質量部を加え、攪拌後、ナノマイザーにて分散処理を行い、その後、遠心処理（条件  ４０００ｇ×１０ｍｉｎ）にて、粗大分をカットし、顔料分散液を得た。
【０１８４】
得られたインクを減圧乾燥させて固形分比率を求めたところ、０．０６２０であった。また、顔料に対する高分子分散剤の比率（高分子分散剤／顔料）を求めたところ、０．５４８であった。
【０１８５】
続いて、得られたインクに対し、遠心処理（遠心加速度９０００ｇ×３０ｍｉｎ）を施した後、上澄み液を採取し、減圧乾燥させて固形分比率を求めたところ、０．０４４６であった。また、顔料に対する高分子分散剤の比率（高分子分散剤／顔料）を求めたところ、０．８８２であった。
【０１８６】
その結果、上記式（１）で示される特性値は、１．６１であった。また、上記式（２）で示される特性値は、０．７２であった。
【０１８７】
また、得られたインクは、粘度が２．８ｍＰａ・ｓ、表面張力が４２．３ｍＮ／ｍ、インク２μｌ中の０．５μｍ以上の粒子数が４．５×１０5個、ζ電位が絶対値で３５．６ｍＶ、顔料の平均体積分散粒径が８７ｎｍであった。
【０１８８】
（評価）
上記実施例及び比較例のインクについて、次の評価を行った。得られたインクを室温下（２５℃）で６ヶ月保存し、保存後の粘度、顔料の平均体積分散粒径、インク２μｌ中の０．５μｍ以上の粒子数（粗大分量と表記）、について調べ、保存前と比べた（インク保存安定性テストＡ）。
【０１８９】
また、得られたインクを７０℃／−３０℃の温度下での保管を２日づつ繰り返し行い、計３週間保存し、保存後の粘度、顔料の平均体積分散粒径、表面張力、インク２μｌ中の０．５μｍ以上の粒子数（粗大分量と表記）について調べ、保存前と比べた（インク保存安定性テストＢ）。
【０１９０】
なお、評価基準は、「◎」が：粘度及び粒径変化＜５％、粗大分増加率＜２０％、「○」が：粘度及び粒径変化＜５％、粗大分増加率２０〜５０％、「△」が：粘度及び粒径変化５〜１０％、粗大分増加率５０〜１００％、「×」が：粘度及び粒径変化＞１０％、粗大分増加率＞１００％とした。
【０１９１】
結果を表１に示す。
【０１９２】
【表１】
2006342201.tif 000003
【０１９３】
表１の結果から、式（１）で示される特性値、さらには式（２）で示される特性値を満たす本実施例のインクは、非常にインク保存安定性に優れることがわかる。また、高粘度のインクの場合、特に、（請求項７の効果を示す）保存安定性に優れることがわかる。
【０１９４】
また、式（１）で示される特性値、さらには式（２）で示される特性値を求めることで、インク保存安定性に優れるか否かを判定することもできることがわかる。
【図面の簡単な説明】
【０１９５】
【図１】本発明のインクジェット記録装置の好適な一実施形態の外観の構成を示す斜視図である。
【図２】図１のインクジェット記録装置における内部の基本構成を示す斜視図である。
【図３】本発明のインクジェット記録装置の好適な他の一実施形態の外観構成を示す斜視図である。
【図４】図３のインクジェット記録装置における内部の基本構成を示す斜視図である。
【符号の説明】
【０１９６】
１００、１０１ 画像形成装置
１ 記録媒体
２ 搬送ローラ
３ 記録ヘッド
４ メインインクタンク
５ サブインクタンク
６ 外部カバー
７ トレイ
８ 画像形成部
９ 給電信号ケーブル
１０ キャリッジ
１１ ガイドロッド
１２ タイミングベルト
１３ 駆動プーリ
１４ メンテナンスユニット
１５ 補給装置
【図１】
2006342201.tif 000004
【図２】
2006342201.tif 000005
【図３】
2006342201.tif 000006
【図４】
2006342201.tif 000007